АВТОМОБИЛЬНЫЕ КАТАЛИТИЧЕСКИЕ КОМПОЗИТЫ, ИМЕЮЩИЕ СЛОЙ С ДВУМЯ МЕТАЛЛАМИ

1. Автомобильный каталитический композит, который включает:
каталитический материал на подложке, при этом каталитический материал включает слой с двумя металлами, который содержит:
родиевый компонент на первом носителе, который содержит компонент оксида тугоплавкого металла или первый композит оксид церия-оксид циркония;
палладиевый компонент на втором носителе, который содержит второй композит оксид церия-оксид циркония;
один или более из таких компонентов как промотор, стабилизатор или связующее;
где каталитический материал эффективен в трехкомпонентной конверсии (TWC) для по существу одновременного окисления монооксида углерода и углеводородов и восстановления оксидов азота, и
где общее количество первого и второго композитов оксид церия-оксид циркония в слое с двумя металлами равно или превышает количество компонента оксида тугоплавкого металла.
2. Композит по п. 1, отличающийся тем, что палладиевый компонент, родиевый компонент или оба эти компонента термически зафиксированы.
3. Композит по п. 1, отличающийся тем, что первый носитель для родиевого компонента содержит носитель на основе глинозема, выбранный из группы, состоящей из глинозема, глинозема-оксида циркония, глинозема-оксида церия-оксида циркония, оксида лантана-глинозема, оксида лантана-оксида циркония-глинозема, оксида бария-глинозема, оксида бария оксида лантана-глинозема, оксида бария оксида лантана-оксида неодима глинозема и глинозема-оксида церия или носитель на основе циркония.
4. Композит по п. 1, отличающийся тем, что первый носитель для родиевого компонента включает композит оксид церия-оксид циркония, содержащий 20% по весу или менее оксида церия.
5. Композит по п. 1, отличающийся тем, что второй носитель для палладиевого компонента включает композит оксид церия-оксид циркония, содержащий по меньшей мере 25% по весу оксида церия.
6. Композит по п. 1, отличающийся тем, что весовое отношение общего количества первого и второго композитов оксид церия-оксид циркония к количеству компонента оксида тугоплавкого металла в слое с двумя металлами больше, чем 1:1.
7. Композит по п. 1, отличающийся тем, что слой с двумя металлами включает, по весовому проценту слоя с двумя металлами:
второй композит оксид церия-оксид циркония, количество которого находится в диапазоне 40-50%;
тугоплавкий компонент оксид металла, количество которого находится в диапазоне 40-50%; и
одно или более из соединений оксид лантана, оксид бария, оксид циркония и стронций в количестве вплоть до 10%;
отличающийся тем, что второй композит оксид церия-оксид циркония содержит оксид церия, количество которого находится в диапазоне 25-45% по весу от второго композита оксид церия-оксид циркония.
8. Композит по п. 1, отличающийся тем, что слой с двумя металлами содержит, по весовому проценту слоя с двумя металлами:
второй композит оксид церия-оксид циркония, количество которого находится в диапазоне 70-80%;
компонент оксид тугоплавкого металла, количество которого находится в диапазоне 10-20%; и
одно или более из соединений оксид лантана, оксид бария, оксид циркония и стронций в количестве вплоть до 10%;
отличающийся тем, что второй композит оксид церия-оксид циркония содержит оксид церия, количество которого находится в диапазоне 25-45% по весу от второго композита оксид церия-оксид циркония.
9. Композит по п. 1, отличающийся тем, что каталитический материал дополнительно содержит второй слой поверх слоя с двумя металлами, второй слой содержит родиевый компонент на третьем носителе, платиновый компонент на четвертом носителе, палладиевый компонент на пятом носителе или их комбинацию.
10. Автомобильный каталитический композит, который содержит:
каталитический материал на подложке, при этом каталитический материал, включает слой с двумя металлами, который содержит:
родиевый компонент на носителе, который представляет собой активированное глиноземное соединение, выбранное из группы, состоящей из глинозема, глинозема-оксида циркония, глинозема-оксида церия-оксида циркония, оксида лантана-глинозема, оксида лантана-оксида циркония-глинозема, оксида бария-глинозема, оксида бария оксида лантана-глинозема, оксида бария оксида лантана-оксида неодима глинозема и глинозема-оксида церия;
палладиевый компонент, термически прикрепленный к композиту оксид церия-оксид циркония, содержащий оксид церия в количестве, которое находится в диапазоне 25-45% по весу от композита оксид церия-оксид циркония;
одно или более из соединений оксид лантана, оксид бария и оксид циркония;
где каталитический материал эффективен в трехкомпонентной конверсии (TWC) для по существу одновременного окисления монооксида углерода и углеводородов и восстановления оксидов азота, и
где весовое отношение количества композита оксид церия-оксид циркония к количеству активированного глиноземного соединения в слое с двумя металлами составляет 4:1 или более.
11. Композит по п. 10, отличающийся тем, что активированное глиноземное соединение содержит соединение глинозем-оксид церия.
12. Система обработки выхлопных газов, которая включает каталитический композит по п. 1, расположенный ниже бензинового двигателя.
13. Система обработки выхлопных газов по п. 12, которая дополнительно содержит композит трехкомпонентного каталитического конвертора (TWC) с глухим соединением ниже бензинового двигателя, где каталитический композит расположен ниже каталитического композита TWC с глухим соединением и перед катализатором очистки от NOx.
14. Способ обработки выхлопного газа, содержащего углеводороды, монооксид углерода и оксиды азота, который включает: приведение выхлопного газа в контакт с каталитическим композитом по п. 1.
15. Способ изготовления каталитического композита, который включает: формирование каталитического материала для трехкомпонентной конверсии (TWC), включающий следующие стадии:
диспергирование родиевого компонента по первому носителю, содержащему компонент оксид тугоплавкого металла или первый композит оксид церия-оксид циркония для формирования первого пропитанного носителя;
необязательно, прикрепление родиевого компонента к первому пропитанному носителю;
диспергирование палладиевого компонента по второму носителю, содержащему второй композит оксид церия-оксид циркония, для формирования второго пропитанного носителя;
необязательно, прикрепление палладиевого компонента ко второму пропитанному носителю;
последующее формирование водной суспензии покрытия из пористых оксидов смешиванием воды, первого и второго пропитанных носителей и одного или более таких компонентов как промотор, стабилизатор или связующее;
нанесение водной суспензии покрытия из пористых оксидов на подложку для формирования на подложке единственного слоя с двумя металлами;
обжиг слоя с двумя металлами для формирования каталитического композита;
где каталитический материал эффективен в трехкомпонентной конверсии (TWC) для по существу одновременного окисления монооксида углерода и углеводородов и восстановления оксидов азота, и
где общее количество первого и второго композитов оксид церия-оксид циркония равно или превышает количество компонента оксида тугоплавкого металла в слое с двумя металлами.